ДОБАВКА, УЛУЧШАЮЩАЯ ВЯЗКОСТИ, ДЛЯ СМАЗОЧНЫХ МАСЕЛ

1. Полимерная добавка, улучшающая индекс вязкости (ИВ), содержащая гидрированный блок-сополимер, имеющий по меньшей мере один полимерный блок В и необязательно по меньшей мере один полимерный блок А, и где:
а. до гидрирования каждый блок А является моноалкенилареновым гомополимерным блоком, и каждый блок В является сополимерным блоком с регулируемым распределением, содержащим по меньшей мере один сопряженный диен и по меньшей мере один моноалкениларен;
b. после гидрирования восстанавливается приблизительно 0-10% двойных связей арена и восстанавливается по меньшей мере приблизительно 90% двойных связей сопряженного диена;
c. каждый блок А имеет среднечисленную молекулярную массу в пределах приблизительно от 3000 до приблизительно 60000, и каждый блок В имеет среднечисленную молекулярную массу в пределах приблизительно от 20000 до приблизительно 300000;
d. каждый блок В имеет концевые участки, примыкающие к блокам А, богатые звеньями сопряженного диена, и один или более участков, не примыкающих к блокам А, богатые моноалкенилареновыми звеньями;
e. общее количество моноалкениларена в гидрированном блок-сополимере составляет приблизительно от 20 мас.% до приблизительно 80 мас.%; и
f. массовый процент моноалкениларена в каждом блоке В составляет приблизительно от 10 до приблизительно 75%,
при условии, что когда отсутствуют блоки А, каждый блок В имеет концевые участки, богатые звеньями сопряженного диена, и одну или более неконцевых звеньев, богатых моноалкенилареновыми звеньями, и дополнительно при условии, что при наличии более одного блока А каждый блок А имеет молекулярную массу менее, чем приблизительно 5000.
2. Добавка, улучшающая ИВ, по п.1, где указанный моноалкениларен является стиролом, и сопряженный диен выбирают из группы, включающей изопрен и бутадиен.
3. Добавка, улучшающая ИВ, по п.2, где указанный сопряженный диен является бутадиеном, и где приблизительно от 15 до приблизительно 30 мол.% конденсированных бутадиеновых звеньев в блоке В имеет 1,2-конфигурацию.
4. Добавка, улучшающая ИВ, по п.2, где указанный сопряженный диен является бутадиеном, и где приблизительно от 18 до приблизительно 22 мол.% конденсированных бутадиеновых звеньев в блоке В имеет 1,2-конфигурацию.
5. Добавка, улучшающая ИВ, по п.1, где указанный полимерный блок В имеет индекс моноалкенилареновой блочности менее, чем приблизительно 40 мол.%.
6. Добавка, улучшающая ИВ, по п.2, где полимер является АВА полимером, причем каждый блок В имеет центральный участок с минимальным соотношением бутадиеновых звеньев к стирольным звеньям, и каждый А имеет молекулярную массу менее, чем приблизительно 5000.
7. Добавка, улучшающая ИВ, по п.2, где массовый процент стирола в каждом блоке В составляет приблизительно от 10 до приблизительно 50%, и индекс блочности стирола каждого блока В менее, чем приблизительно 10%; причем указанный индекс блочности стирола определяется как пропорция стирольных звеньев в блоке В, имеющем два соседних стирола в полимерной цепи.
m
n
n
n
n
n
n
n
8. Добавка, улучшающая ИВ, по п.1, где гидрированный блок-сополимер имеет общую конфигурацию (В), А-В, А-В-А, (А-В), (А-В-А), (А-В)-A, (A-B-A)X, (A-B)X, (B-A-B), (B-A-B)X или их смесь, где n равно целому числу приблизительно от 2 до приблизительно 60, Х представляет собой остаток агента сочетания, и m равно целому числу приблизительно от 1 до приблизительно 60.
m
9. Добавка, улучшающая ИВ, по п.8, где указанный гидрированный блок полимер имеет общую конфигурацию (B), где каждый из блоков В имеет концевые участки, богатые звеньями сопряженного диена, и один или более неконечных участков, богатых моноалкениларенами.
10. Добавка, улучшающая ИВ, по п.1, где указанным гидрированным блок-сополимером является полимер типа S-EB/S, где S блок имеет молекулярную массу приблизительно от 30000 до приблизительно 50000, звено ЕВ блока EB/S имеет молекулярную массу приблизительно от 50000 до приблизительно 65000, S звено блока EB/S имеет молекулярную массу приблизительно от 30000 до приблизительно 40000, блок EB/S селективно гидрирован до восстановления по меньшей мере 90% двойных бутадиеновых связей, содержание стирола в блоке EB/S составляет приблизительно от 30 до приблизительно 40 мас.%, соотношение 1,2/1,4-бутадиен составляет приблизительно от 15/85 до приблизительно 30/70, и общее содержание стирола в полимере типа S-EB/S составляет приблизительно от 50 до приблизительно 65.
11. Масляная композиция, содержащая
базовое масло; и
полимерную добавку, улучшающую индекс вязкости, по любому из пп.1-10 в количестве, необходимом для улучшения вязкости.
12. Масляная композиция по п.11, дополнительно содержащая по меньшей мере одну антикоррозийную добавку, антиоксидант, детергент и депрессант загустевания или дополнительную добавку, улучшающую ИВ, отличную от указанного гидрированного анионного блок-сополимера.
13. Полимерный концентрат для масляной композиции, содержащий
по меньшей мере 75% массы базового масла; и
от 5% до 25% массы полимерной добавки, улучшающей индекс вязкости, по любому из пп.1-10.
14. Полимерный концентрат по п.13, дополнительно содержащий по меньшей мере одну антикоррозийную добавку, антиоксидант, депрессант загустевания или дополнительную добавку, улучшающую ИВ, отличную от указанного гидрированного анионного блок-сополимера.